(57)【要約】【課題】イッテルビウムが添加されていない窒化アルミニウムの圧電体よりも、高い圧電定数ｄ３３またはｇ３３をするイッテルビウムが添加された窒化アルミニウムの圧電体と、その圧電体を用いたＭＥＭＳデバイスを提供する。【解決手段】化学式Ａｌ１−ｘＹｂｘＮで表され、xの値が０より大きく０．３７より小さく、かつ格子定数比ｃ／ａが１．５３以上で１．６より小さい範囲にある。このような圧電体は、イッテルビウムが添加されていない窒化アルミニウムの圧電体よりも、高い圧電定数ｄ３３またはｇ３３を有する。【選択図】図３
2020096040.tif 000002
【特許請求の範囲】
【請求項１】
化学式Ａｌ１−ｘＹｂｘＮで表され、xの値が０より大きく０．３７より小さく、かつ格子定数比ｃ／ａが１．５３以上で１．６より小さい範囲にあることを特徴とする圧電体。
【請求項２】
xの値が０．２７より大きく０．３７より小さい範囲にあることを特徴とする請求項１に記載の圧電体。
【請求項３】
格子定数比ｃ／ａが１．５３以上で１．５５５以下の範囲にあることを特徴とする請求項２に記載の圧電体。
【請求項４】
xの値が０より大きく０．１より小さい範囲にあることを特徴とする請求項１に記載の圧電体。
【請求項５】
格子定数比ｃ／ａが１．５７以上で１．６より小さい範囲にあることを特徴とする請求項４に記載の圧電体。
【請求項６】
請求項１〜５の何れか１項に記載の圧電体が基板上に設けられており、前記圧電体と前記基板との間に、少なくとも１層の中間層が設けられていることを特徴とする圧電体。
【請求項７】
前記中間層は、窒化アルミニウム、窒化ガリウム、窒化インジウム、窒化チタン、窒化スカンジウム、窒化イッテルビウム、モリブデン、タングステン、ハフニウム、チタン、ルテニウム、酸化ルテニウム、クロム、窒化クロム、白金、金、銀、銅、アルミニウム、タンタル、イリジウム、パラジウムおよびニッケルの少なくとも１つを含んでいることを特徴とする請求項６に記載の圧電体。
【請求項８】
前記中間層と前記圧電体との間に、前記中間層を構成する物質と前記圧電体を構成する物質とが含まれる拡散層がさらに設けられていることを特徴とする請求項６または７に記載の圧電体。
【請求項９】
請求項１〜８の何れか１項に記載の圧電体を用いたＭＥＭＳデバイス。
【発明の詳細な説明】
【技術分野】
【０００１】
本発明は、イッテルビウムを添加した窒化アルミニウムの圧電体およびそれを用いたＭＥＭＳデバイスに関するものである。
【背景技術】
【０００２】
圧電現象を利用するデバイスは、幅広い分野において用いられており、小型化および省電力化が強く求められている携帯電話機などの携帯用機器において、その使用が拡大している。その一例として、薄膜バルク音響波共振子（Ｆｉｌｍ  Ｂｕｌｋ  Ａｃｏｕｓｔｉｃ  Ｒｅｓｏｎａｔｏｒ；ＦＢＡＲ）を用いたＦＢＡＲフィルタがある。
【０００３】
ＦＢＡＲフィルタは、圧電応答性を示す薄膜の厚み縦振動モードを用いた共振子によるフィルタであり、ギガヘルツ帯域における共振が可能であるという特性を有する。このような特性を有するＦＢＡＲフィルタは、低損失であり、かつ広帯域で動作可能であることから、携帯用機器のさらなる高周波対応化、小型化および省電力化に寄与することが期待されている。
【０００４】
このようなＦＢＡＲに用いられる圧電体薄膜の圧電体材料としては、例えばスカンジウムを添加した窒化アルミニウム（特許文献１参照）やイッテルビウムを添加した窒化アルミニウム（特許文献２および３参照）等が挙げられる。特にスカンジウムを添加した窒化アルミニウムは、高い圧電定数を有し、次世代の高周波フィルタへの利用に期待されている。また、圧力センサ、加速度センサ、ジャイロセンサなどの物理センサ、アクチュエータ、マイクロフォン、指紋認証センサ、振動発電機等の様々なＭＥＭＳ（ｍｉｃｒｏ  ｅｌｅｃｔｒｏ  ｍｅｃｈａｎｉｃａｌ  ｓｙｓｔｅｍ）デバイスへの利用に期待されている。
【先行技術文献】
【特許文献】
【０００５】
【特許文献１】特開２００９−１０９２６号公報
【特許文献２】特開２０１７−２０１０５０号公報
【特許文献３】米国特許出願公開第２０１７／０２６３８４７号明細書
【非特許文献１】田中秀治著、「次世代センサに関連して振動アクチュエータの基礎を復習する」、次世代センサ、一般社団法人次世代センサ協議会、２０１２年、２２巻、２号、ｐｐ．１４―１７
【発明の概要】
【発明が解決しようとする課題】
【０００６】
しかしながら、スカンジウム（Ｓｃ）は高価な希土類元素であり、スカンジウムを添加した窒化アルミニウム（ＡｌＮ）で構成された圧電体は他の物質で構成された圧電体と比較して、製造コストが高額になってしまうという問題点があった。
【０００７】
一方、スカンジウムに代えて、イッテルビウム（Ｙｂ）が添加された窒化アルミニウム（Ａｌ１−ｘＹｂｘＮ；０＜ｘ＜１）は、スカンジウムが添加された窒化アルミニウムよりも、一般的に製造コストが低額となる。しかし、特許文献２には、濃度の値（ｘ）が０．１未満になると、イッテルビウムが添加されていない窒化アルミニウムとイッテルビウムが添加された窒化アルミニウムとの間で電気機械結合係数の値に有意な差がみられないと記載されている。したがって、濃度の値（ｘ）が０．１未満のイッテルビウムが添加された窒化アルミニウムでは、十分な圧電効果を有する圧電体を作製することができないという問題点があった。
【０００８】
また、濃度の値（ｘ）が０．２７を超えると、イッテルビウムが添加された窒化アルミニウム（Ａｌ１−ｘＹｂｘＮ）を作製することができないと記載されており、イッテルビウムの濃度の値（ｘ）が０．２７より高い圧電体を作製することができないという問題点があった。
【０００９】
加えて、特許文献２では、電気機械結合係数（ｋ２）のみを用いて、圧電体薄膜の性能を評価している。しかし、非特許文献１に記載されているように、ＭＥＭＳデバイスの目的に応じた性能指数で評価しなければならない。例えば圧電体薄膜をアクチュエータやセンサとして利用する際には、電圧を印加した時に生ずる歪の大きさを示すｄ定数や圧力を加えた時に生ずる電圧を示すｇ定数等の圧電定数を評価する必要がある。したがって、特許文献２に開示されている圧電体薄膜がセンサとして実際に利用できるか不明であるという問題点があった。
【００１０】
さらに、特許文献２では、アルミニウムからなる板状のターゲット上に、イッテルビウムから成る粒状のターゲットを載置したものを用いて、イッテルビウムが添加された窒化アルミニウム薄膜を形成している。ここで、成膜に用いられる前のイッテルビウムから成る粒状のターゲットは、その表面が酸化されている。この場合、成膜を行う前に、その粒状のターゲットの表面に形成された酸化膜を剥離させようとしても、ターゲットの形状が板状ではないことから、その酸化膜を完全除去することはできず、少なくとも一部の酸化膜が残った状態で成膜に用いられる。その酸化膜が、イッテルビウムが添加された窒化アルミニウム薄膜の結晶構造（格子定数比ｃ／ａ等）に影響を及ぼすことになる。もし、酸化膜の除去が行われていなければ、その影響はより大きくなる。
【００１１】
詳細は後述するが、本発明の発明者は、イッテルビウムの濃度の値（ｘ）が０．２７を超える圧電体を実際に形成し、その圧電体が高い圧電定数を有することを明らかにしている。このことから、特許文献２で開示されているイッテルビウムが添加された窒化アルミニウムと、本発明に係るイッテルビウムが添加された窒化アルミニウムとは結晶構造が異なることは明らかである。
【００１２】
また、特許文献３には、密度汎関数理論（ＤＦＴ）を用いたシミュレーションを行い、イッテルビウムの濃度範囲が１０〜６０％のとき、イッテルビウムを添加した窒化アルミニウム（Ａｌ１−ｘＹｂｘＮ）に引張応力（２００ＭＰａ〜１．５ＧＰａ）がかかることによって圧電定数を増加させることが開示されている。ただし、イッテルビウムを添加した窒化アルミニウム（Ａｌ１−ｘＹｂｘＮ）のうち、濃度ｘが０．５のものしか圧電定数ｄ３３は開示されていない。しかも、その圧電定数ｄ３３は、シミュレーション結果を用いて算出されたものである。したがって、上述した特許文献２に開示されているように、窒化アルミニウムに添加されるイッテルビウムの最大濃度ｘが０．２７とされていることを考慮すると、イッテルビウムがこの濃度（０．５）で添加されている窒化アルミニウム（Ａｌ０．５Ｙｂ０．５Ｎ）の圧電体薄膜を実際に作製できるのか、また作製できたとしてもこの圧電定数の値を有するか不明であるという問題点があった。
【００１３】
本発明は上述した事情に鑑み、イッテルビウムが添加されていない窒化アルミニウムの圧電体よりも、高い圧電定数ｄ３３またはｇ３３を有するイッテルビウムが添加された窒化アルミニウムの圧電体と、その圧電体を用いたＭＥＭＳデバイスを提供することを目的とする。
【課題を解決するための手段】
【００１４】
本発明の発明者は、上述した問題点に関して鋭意研究を続けた結果、格子定数比ｃ／ａが所定の範囲にあるイッテルビウムが添加された窒化アルミニウムは、高い圧電定数ｄ３３またはｇ３３を有することを発見し、以下のような画期的な圧電体を見出した。
【００１５】
上記課題を解決するための本発明の第１の態様は、化学式Ａｌ１−ｘＹｂｘＮで表され、xの値が０より大きく０．３７より小さく、かつ格子定数比ｃ／ａが１．５３以上で１．６より小さい範囲にあることを特徴とする圧電体にある。
【００１６】
ここで、「圧電体」とは、力学的な力が印加されることにより電位差を生じる性質、また、電位差を与えることで変形する性質、すなわち圧電性（圧電応答性）を有する物質をいう。
【００１７】
また、「格子定数比ｃ／ａ」とは、ウルツ鉱型などの六方晶系の結晶格子の単位格子の稜の長さ（格子の辺の長さ）ａとｃで、長い辺のｃの長さを短い辺のａの長さで除した際の値（比）をいう。
【００１８】
かかる第１の態様では、イッテルビウムが添加されていない窒化アルミニウムの圧電体よりも、高い圧電定数ｄ３３またはｇ３３を有する、イッテルビウムが添加された窒化アルミニウムの圧電体を提供することができる。
【００１９】
なお、ｘが０のときはイッテルビウムが含まれない窒化アルミニウムとなり、ｘが０．３７以上になると、圧電定数ｄ３３がイッテルビウムを含んでいない窒化アルミニウムのものよりも低くなる。
【００２０】
また、格子定数比ｃ／ａが１．６以上の場合にはイッテルビウムが添加されていない窒化アルミニウムの圧電定数ｄ３３よりも低い圧電定数ｄ３３となり、格子定数比ｃ／ａが１．５３よりも小さくなると、イッテルビウムが含まれない窒化アルミニウムの圧電定数ｄ３３よりも低い圧電定数ｄ３３となる。
【００２１】
本発明に係る第２の態様は、xの値が０．２７より大きく０．３７より小さい範囲にあることを特徴とする第１の態様に記載の圧電体にある。
【００２２】
かかる第２の態様では、イッテルビウムが添加されていない窒化アルミニウムの圧電体よりも、より高い圧電定数ｄ３３またはｇ３３を有する、イッテルビウムが添加された窒化アルミニウムの圧電体を提供することができる。
【００２３】
本発明に係る第３の態様は、格子定数比ｃ／ａが１．５３以上で１．５５５以下の範囲にあることを特徴とする第２の態様に記載の圧電体にある。
【００２４】
かかる第３の態様では、イッテルビウムが添加されていない窒化アルミニウムの圧電体よりも、さらに高い圧電定数ｄ３３またはｇ３３を有する、イッテルビウムが添加された窒化アルミニウムの圧電体を提供することができる。
【００２５】
本発明に係る第４の態様は、xの値が０より大きく０．１より小さい範囲にあることを特徴とする第１の態様に記載の圧電体にある。
【００２６】
かかる第４の態様では、イッテルビウムが添加されていない窒化アルミニウムの圧電体よりも、高い圧電定数ｄ３３またはｇ３３を有する、イッテルビウムが添加された窒化アルミニウムの圧電体を提供することができる。
【００２７】
本発明に係る第５の態様は、格子定数比ｃ／ａが１．５７以上で１．６より小さい範囲にあることを特徴とする第４の態様に記載の圧電体にある。
【００２８】
かかる第５の態様では、イッテルビウムが添加されていない窒化アルミニウムの圧電体よりも、高い圧電定数ｄ３３またはｇ３３を有する、イッテルビウムが添加された窒化アルミニウムの圧電体を提供することができる。
【００２９】
本発明に係る第６の態様は、第１〜第５の態様の何れか１つに記載の圧電体が基板上に設けられており、圧電体と基板との間に少なくとも１層の中間層が設けられていることを特徴とする圧電体にある。
【００３０】
かかる第６の態様では、圧電体の結晶性（結晶化度）が向上するので、イッテルビウムを添加していない窒化アルミニウムの圧電体よりも、さらに高い圧電定数ｄ３３またはｇ３３を有する、イッテルビウムが添加された窒化アルミニウムの圧電体を提供することができる。
【００３１】
本発明の第７の態様は、中間層は、窒化アルミニウム、窒化ガリウム、窒化インジウム、窒化チタン、窒化スカンジウム、窒化イッテルビウム、モリブデン、タングステン、ハフニウム、チタン、ルテニウム、酸化ルテニウム、クロム、窒化クロム、白金、金、銀、銅、アルミニウム、タンタル、イリジウム、パラジウムおよびニッケルの少なくとも１つを含んでいることを特徴とする第６の態様に記載の圧電体にある。
【００３２】
かかる第７の態様では、圧電体の結晶性（結晶化度）がより向上するので、イッテルビウムが添加されていない窒化アルミニウムの圧電体よりも、より高い圧電定数ｄ３３またはｇ３３をする圧電体を提供することができる。
【００３３】
本発明の第８の態様は、中間層と圧電体との間に、中間層を構成する物質と圧電体を構成する物質とが含まれる拡散層がさらに設けられていることを特徴とする第６または第７の態様に記載の圧電体にある。
【００３４】
かかる第８の態様では、第６および第７の態様と同様の効果が得られる。
本発明の第９の態様は、第１〜第８の態様の何れか１つに記載の圧電体を用いたＭＥＭＳデバイスにある。
【００３５】
ここで、「ＭＥＭＳデバイス」とは、微小電子機械システムであれば特に限定されず、例えば、圧力センサ、加速度センサ、ジャイロセンサなどの物理センサやアクチュエータ、マイクロフォン、指紋認証センサ、振動発電機等が挙げられる。
【００３６】
かかる第９の態様では、高周波対応化、小型化および省電力化されたＭＥＭＳデバイスを提供することができる。特にＭＥＭＳデバイスがセンサの場合には、従来のセンサと比較して、低損失であり、かつ広帯域で動作可能なものを提供することができる。
【図面の簡単な説明】
【００３７】
【図１】図１は実施形態１に係る圧電体薄膜の概略側面図である。
【図２】図２は各薄膜におけるＹｂの濃度、格子定数比ｃ／ａ、圧電定数ｄ３３を示す表である。
【図３】実施形態１の実施例および比較例におけるイッテルビウムの濃度と、圧電定数ｄ３３との関係を示すグラフである。
【図４】実施形態１の実施例および比較例における格子定数比ｃ／ａと、圧電定数ｄ３３との関係を示すグラフである。
【図５】図５は実施形態２に係る圧電体薄膜の概略側面図である。
【発明を実施するための形態】
【００３８】
以下に添付図面を参照して、本発明に係る圧電体の薄膜に関する実施形態を説明する。なお、本発明は、以下の実施形態に限定されるものではなく、薄膜状でなくてもよいのは言うまでもない。
（実施形態１）
【００３９】
図１は本実施形態に係る圧電体薄膜の概略側面図である。この図に示すように、圧電体薄膜１は、基板１０上に形成されている。圧電体薄膜の厚さは特に限定されないが、０．１〜３０μｍの範囲が好ましく、０．１〜２μｍの範囲が密着性に優れて特に好ましい。
【００４０】
なお、基板１０は、その表面上に圧電体薄膜１を形成できるものであれば、厚さや材質等は特に限定されない。基板１０としては、例えば、シリコンおよびインコネル等の耐熱合金、ポリイミド等の樹脂フィルム等が挙げられる。
【００４１】
圧電体薄膜１は、化学式Ａｌ１−ｘＹｂｘＮで表され、xの値が０より大きく０．３７より小さく、かつ格子定数比ｃ／ａが１．５３以上で１．６より小さい範囲にあるイッテルビウム（Ｙｂ）が添加された窒化アルミニウムで構成されている。このような構成の圧電体薄膜は、イッテルビウムが添加されていない窒化アルミニウムの圧電体薄膜よりも、高い圧電定数ｄ３３またはｇ３３を有する。
【００４２】
また、上述した化学式において、xの値が０．２７より大きく０．３７より小さい範囲にあるものが好ましい。このような構成の圧電体薄膜１は、より高い圧電定数ｄ３３またはｇ３３を有する。
【００４３】
さらに、上述した化学式において、xの値が０．２７より大きく０．３７より小さい範囲にあり、かつ格子定数比ｃ／ａが１．５３以上で１．５５５以下の範囲にあるものが特に好ましい。このような構成の圧電体薄膜１は、特に高い圧電定数ｄ３３またはｇ３３を有する。
【００４４】
一方、上述した化学式において、xの値が０より大きく０．１より小さい範囲にあるものが好ましい。このような構成の圧電体薄膜１は、添加するイッテルビウムの量が少なくても、イッテルビウムが添加されていない窒化アルミニウムと比較して高い圧電定数ｄ３３またはｇ３３を有する。
【００４５】
さらに、上述した化学式において、xの値が０より大きく０．１より小さい範囲にあり、かつ格子定数比ｃ／ａが１．５７以上で１．６より小さい範囲にあるものが特に好ましい。このような構成の圧電体薄膜１は、添加するイッテルビウムの量が少なくても、十分に高い圧電定数ｄ３３またはｇ３３を有する。
【００４６】
そして、これらの圧電体膜１を用いたセンサは、低損失であり、かつ広帯域で動作することができる。その結果、携帯用機器をより高周波対応、小型化および省電力化することができる。なお、センサの構成は特に限定されず、公知の構成で製造することができる。
【００４７】
次に、本実施形態に係る圧電体薄膜の製造方法について説明する。圧電体薄膜１は、一般的な圧電体薄膜と同様に、スパッタ法や蒸着法等の製造方法を用いて製造することができる。具体的には、例えば、窒素ガス（Ｎ２）雰囲気下、または窒素ガス（Ｎ２）およびアルゴンガス（Ａｒ）混合雰囲気下（気体圧力１Ｐａ以下）において、基板１０（例えばシリコン（Ｓｉ）基板）にイッテルビウムで構成されたターゲットおよびアルミニウムで構成されたターゲットを同時にスパッタ処理することにより製造することができる。なお、イッテルビウムとアルミニウムが所定の比率で含まれる合金からなるターゲットを用いてもよい。
（実施例および比較例）
【００４８】
次の装置およびスパッタリングターゲット等を用いて、比抵抗が０．０２Ωｃｍのｎ型シリコン基板上に厚さ０．４〜１．５μｍのイッテルビウムが添加された窒化アルミニウムの圧電体薄膜を複数作製した。
スパッタ装置：ＢＣ３２６３（アルバック社製）
イッテルビウムのスパッタリングターゲット材（濃度：９９．９９９％）
アルミニウムのスパッタリングターゲット材（濃度：９９．９９９％）
ガス：窒素（純度：９９．９９９９５％以上）とアルゴンガス（純度：９９．９９９９％以上）の混合ガス（混合比  ４０：６０）
基板加熱温度：３００〜６００℃
【００４９】
成膜実験は、スパッタチャンバー内の気圧を１０−６以下の高真空になるように真空ポンプで下げた後に行った。また、酸素等の不純物の混入をさけるため、ターゲット装着直後や各成膜実験の直前にターゲット表面の清浄処理を行った。
【００５０】
そして、得られた各圧電体薄膜について、イッテルビウム（Ｙｂ）の濃度、格子定数比（ｃ／ａ）、ｄ３３、比誘電率εｒおよびｇ３３を図２に示す。ここで、Ｘ線回折装置（ＳｍａｒｔＬａｂ、リガク社製）を用いて格子定数比ｃ／ａを算出し、ピエゾメータ―（ＰＭ３００、Ｐｉｅｚｏｔｅｓｔ社製）を用いて圧電定数ｄ３３およびキャパシタンスを測定した。これらの値から比誘電率εｒやｇ３３を算出した。なお、Ｙｂ濃度（ｘ）は、走査型電子顕微鏡（日立ハイテク製Ｓ−４３００）内でＥＤＸ装置（エネルギー分散型Ｘ線分光装置、堀場製作所製ＥＸ−４２０）を用いて、各試料の５か所以上で測定し、その平均値を採用した。このとき、ｘの誤差は±０．００３程度であった。
【００５１】
また、イッテルビウムの濃度ｘと圧電定数ｄ３３の関係を示すグラフを図３に示し、格子定数比（ｃ／ａ）と圧電定数ｄ３３の関係を示すグラフを図４に示す。
【００５２】
ここで、四角形のマークは、イッテルビウムが添加されていない窒化アルミニウムを示し、丸形のマークは実施例を示し、三角形のマークは比較例であることを示す。
【００５３】
これらのグラフから分かるように、上述した化学式中のxの値が、０より大きく０．３７より小さく、かつ格子定数比ｃ／ａが１．５３以上で１．６より小さい範囲にある圧電体薄膜の圧電定数ｄ３３は、イッテルビウムが添加されていない窒化アルミニウムの圧電体薄膜のものよりも高いことが分かった。
【００５４】
また、上述した化学式中のxの値が、０．２７より大きく０．３７より小さい範囲にあり、かつ格子定数比ｃ／ａが１．５３以上で１．５５５以下の範囲にある圧電体薄膜の圧電定数ｄ３３は、特に高い圧電定数ｄ３３を示すことが分かった。
【００５５】
さらに、xの値が０より大きく０．１より小さい範囲にあり、かつ格子定数比ｃ／ａが１．５７以上で１．６より小さい範囲にある圧電体薄膜の圧電定数ｄ３３は、添加するイッテルビウムの量が少なくても、十分に高い圧電定数ｄ３３を示すことが分かった。
（実施形態２）
【００５６】
上述した実施形態１では、基板上に直接圧電体薄膜を作製するようにしたが、本発明はこれに限定されない。例えば、図５に示すように、基板１０と、圧電体薄膜１Ａとの間に中間層２０を設けてもよい。
【００５７】
ここで、中間層２０としては、中間層２０上に圧電体薄膜１Ａを形成することができるものであればその材料や厚さ等は特に限定されない。中間層としては、例えば、窒化アルミニウム（ＡｌＮ）、窒化ガリウム（ＧａＮ）、窒化インジウム（ＩｎＮ）、窒化チタン（ＴｉＮ）、窒化スカンジウム（ＳｃＮ）、窒化イッテルビウム（ＹｂＮ）、モリブデン（Ｍｏ）、タングステン（Ｗ）、ハフニウム（Ｈｆ）、チタン（Ｔｉ）、ルテニウム（Ｒｕ）、酸化ルテニウム（ＲｕＯ２）、クロム（Ｃｒ）、窒化クロム、白金（Ｐｔ）、金（Ａｕ）、銀（Ａｇ）、銅（Ｃｕ）、アルミニウム（Ａｌ）、タンタル（Ｔａ）、イリジウム（Ｉｒ）、パラジウム（Ｐｄ）およびニッケル（Ｎｉ）等で構成された厚さ５０〜２００ｎｍのものが挙げられる。
【００５８】
基板１０上に、このような中間層２０を設けることにより、圧電体薄膜の結晶性（結晶化度）が向上するので、イッテルビウムを添加していない窒化アルミニウムの圧電体薄膜よりも、さらに高い圧電定数ｄ３３またはｇ３３を有するイッテルビウムを添加した窒化アルミニウムの圧電体薄膜を形成することができる。
（実施形態３）
【００５９】
上述した実施形態２では、中間層上に直接圧電体薄膜が形成されるようにしたが、本発明はこれに限定されない。例えば、中間層と圧電体薄膜との間に、中間層を構成する物質と圧電体薄膜を構成する物質とが含まれる拡散層をさらに設けてもよい。なお、拡散層は、例えば、中間層上に圧電体薄膜を形成した後、それに熱を加えることによって形成することができる。このように拡散層を設けても、実施形態２と同様の効果が得られる。
【符号の説明】
【００６０】
１、１Ａ    圧電体薄膜
１０    基板
２０    拡散層
【図１】
2020096040.tif 000003
【図２】
2020096040.tif 000004
【図３】
2020096040.tif 000005
【図４】
2020096040.tif 000006
【図５】
2020096040.tif 000007